ПЕСОК ДЛЯ ЛИТЕЙНОЙ ФОРМЫ, СПОСОБ ИЗГОТОВЛЕНИЯ ПЕСЧАНОЙ ЛИТЕЙНОЙ ФОРМЫ И СТЕРЖЕНЬ ДЛЯ ЛИТЬЯ МЕТАЛЛА

1. Песок для литейной формы, включающий песок, связующий материал, пену, созданную в результате пенообразования, и частицы неорганического соединения, имеющего плохую растворимость в воде и образующего по меньшей мере одно из водяного пара и газообразного диоксида углерода при нагревании расплавленным металлом, и имеющий вязкость от 0,5 до 10 Па∙с.
2. Песок для литейной формы по п. 1, в котором частицы неорганического соединения включают по меньшей мере одно соединение, выбранное из группы, состоящей из карбоната и гидроксида.
3. Песок для литейной формы по п. 1, в котором связующий материал является водорастворимым и имеет способность к пенообразованию.
4. Песок для литейной формы по п. 3, включающий, в качестве связующего средства по меньшей мере один материал, выбранный из группы, состоящей из анионного поверхностно-активного вещества, неионного поверхностно-активного вещества и амфотерного поверхностно-активного вещества.
5. Песок для литейной формы по п. 4, в котором общее количество добавляемого анионного поверхностно-активного вещества, неионного поверхностно-активного вещества и амфотерного поверхностно-активного вещества составляет от 0,005 до 0,1% по массе относительно песка.
6. Песок для литейной формы по любому из п.п. 1-5, включающий водорастворимый силикат натрия в качестве связующего материала.
7. Песок для литейной формы по п. 6, в котором количество добавляемого силиката натрия составляет от 0,1 до 20,0% по массе относительно песка.
8. Песок для литейной формы по любому из п.п. 1-5, включающий, в качестве связующего средства, по меньшей мере один материал, выбранный из группы (А) связующих материалов, состоящей из поливинилового спирта и его производных, сапонина, крахмала и его производных и других сахаров.
9. Песок для литейной формы по п. 8, в котором общее количество добавляемого связующего материала, содержащегося в группе (А) связующих материалов, составляет от 0,1% по массе до 20,0% по массе относительно песка.
10. Песок для литейной формы по любому из п.п. 1-5, который используют для литья алюминия или алюминиевого сплава.
11. Способ изготовления песчаной литейной формы, причем способ включает:
(а) процесс приготовления вспененной песчаной смеси, в котором получают вспененную песчаную смесь, содержащую пену, перемешиванием песчаной смеси, включающей песок, водорастворимый связующий материал, имеющий способность к пенообразованию, частицы неорганического соединения, имеющего плохую растворимость в воде и образующего по меньшей мере одно из водяного пара и газообразного диоксида углерода при нагревании расплавленным металлом, и воду, для создания пены в песчаной смеси;
(b) процесс набивки, в котором вспененной песчаной смесью заполняют полость для изготовления литого изделия в металлической литейной форме;
(с) процесс изготовления песчаной литейной формы, в котором изготавливают песчаную литейную форму испарением воды из заполняющей вспененной песчаной смеси и отверждением вспененной песчаной смеси; и
(d) процесс удаления, в котором удаляют изготовленную песчаную литейную форму из полости для изготовления литейной формы.
12. Способ по п. 11, в котором, в процессе (b) набивки, набивку вспененной песчаной смеси в полость для изготовления литейной формы выполняют непосредственным созданием давления вдавливанием поршня в цилиндр.
13. Способ по п. 11, в котором, в процессе (b) набивки, набивку вспененной песчаной смеси в полость для изготовления литейной формы выполняют подачей сжатого воздуха внутрь цилиндра.
14. Способ по любому из п.п. 11-13, в котором, в процессе (с) изготовления песчаной литейной формы, испарение воды из вспененной песчаной смеси выполняют с использованием тепла нагретой металлической литейной формы.
15. Способ по любому из п.п. 11-13, в котором, в процессе (с) изготовления песчаной литейной формы, испарение воды из вспененной песчаной смеси выполняют подачей потока нагретого воздуха в полость для изготовления литейной формы.
16. Способ по любому из п.п. 11-13, в котором, в процессе (с) изготовления песчаной литейной формы, испарение воды из вспененной песчаной смеси выполняют с использованием тепла нагретой металлической литейной формы и подачей потока нагретого воздуха в полость для изготовления литейной формы.
17. Стержень для литья металла, в котором плотность твердого вещества, содержащегося в его центральной части, является меньшей, чем плотность твердого вещества, содержащегося на его поверхностной части, причем стержень изготавливают способом по любому из п.п. 11-13.
18. Стержень для литья металла, в котором содержание водорастворимого связующего материала в расчете на объем в его центральной части является более низким, чем содержание водорастворимого связующего материала в расчете на объем в его поверхностной части, причем стержень изготавливают способом по любому из п.п. 11-13.